СПОСОБ ИЗГОТОВЛЕНИЯ ТВЕРДЫХ ФОРМОВАННЫХ ТЕЛ ИЛИ ПЛЕНОК

1. Способ изготовления твердых целлюлозных формованных тел или пленок из раствора целлюлозы, NMMO (N-метил-морфолин-N-оксид) и воды посредством экструдирования этого раствора через одно или несколько экструзионных отверстий под давлением и отверждения целлюлозных формованных тел в приемной ванне, причем раствор направляют между экструзионными отверстиями и приемной ванной через воздушный промежуток, отличающийся тем, что температура раствора у экструзионных отверстий составляет меньше 105°C и разница в давлении между давлением раствора непосредственно перед экструзией и после экструзии в воздушном промежутке составляет 8-40 бар.
2. Способ по п. 1, отличающийся тем, что температура раствора находится в диапазоне между 80°C и 98°C, преимущественно между 84°C и 96°C.
3. Способ по п. 1, отличающийся тем, что разница в давлении составляет 16-38 бар, преимущественно 20-35 бар.
4. Способ по п. 2, отличающийся тем, что разница в давлении составляет 16-38 бар, преимущественно 20-35 бар.
5. Способ по п. 1, отличающийся тем, что давление непосредственно перед экструзией составляет 13 - 50 бар.
6. Способ по п. 2, отличающийся тем, что давление непосредственно перед экструзией составляет 13 - 50 бар.
7. Способ по п. 3, отличающийся тем, что давление непосредственно перед экструзией составляет 13 - 50 бар.
8. Способ по п. 1, отличающийся тем, что давление после экструзии в воздушном промежутке составляет 0,5 - 3 бар, преимущественно минимум 1 бар.
9. Способ по п. 2, отличающийся тем, что давление после экструзии в воздушном промежутке составляет 0,5 - 3 бар, преимущественно минимум 1 бар.
10. Способ по п. 3, отличающийся тем, что давление после экструзии в воздушном промежутке составляет 0,5 - 3 бар, преимущественно минимум 1 бар.
11. Способ по п. 1, отличающийся тем, что в воздушном промежутке движется боковой газовый поток.
12. Способ по п. 2, отличающийся тем, что в воздушном промежутке движется боковой газовый поток.
13. Способ по п. 3, отличающийся тем, что в воздушном промежутке движется боковой газовый поток.
14. Способ по п. 5, отличающийся тем, что в воздушном промежутке движется боковой газовый поток.
3
15. Способ по п. 11, отличающийся тем, что интенсивность газового потока составляет 30 - 300 литров/ч газа в расчете на 1 мм длины области экструзионных отверстий в направлении газового потока или 0,15 - 20 литров/ч газа в расчете на 1 мм объема прядильного поля в воздушном промежутке.
16. Способ по п. 11, отличающийся тем, что область между экструзионными отверстиями и приемной ванной, по существу, полностью продувается боковым газовым потоком.
17. Способ по п. 15, отличающийся тем, что область между экструзионными отверстиями и приемной ванной, по существу, полностью продувается боковым газовым потоком.
18. Способ по п. 11, отличающийся тем, что подведенный боковой газовый поток является ламинарным.
19. Способ по п. 15, отличающийся тем, что подведенный боковой газовый поток является ламинарным.
20. Способ по п. 16, отличающийся тем, что подведенный боковой газовый поток является ламинарным.
21. Способ по п. 11, отличающийся тем, что в направлении бокового газового потока предусмотрены несколько экструзионных отверстий.
22. Способ по п. 15, отличающийся тем, что в направлении бокового газового потока предусмотрены несколько экструзионных отверстий.
23. Способ по п. 16, отличающийся тем, что в направлении бокового газового потока предусмотрены несколько экструзионных отверстий.
24. Способ по п. 18, отличающийся тем, что в направлении бокового газового потока предусмотрены несколько экструзионных отверстий.
25. Способ по п. 11, отличающийся тем, что частичный поток бокового газового потока нагрет, преимущественно экструзионной пластиной с экструзиоными отверстиями и/или нагревательным элементом в вентиляторе.
26. Способ по п. 15, отличающийся тем, что частичный поток бокового газового потока нагрет, преимущественно экструзионной пластиной с экструзиоными отверстиями и/или нагревательным элементом в вентиляторе.
27. Способ по п. 16, отличающийся тем, что частичный поток бокового газового потока нагрет, преимущественно экструзионной пластиной с экструзиоными отверстиями и/или нагревательным элементом в вентиляторе.
28. Способ по п. 18, отличающийся тем, что частичный поток бокового газового потока нагрет, преимущественно экструзионной пластиной с экструзиоными отверстиями и/или нагревательным элементом в вентиляторе.
29. Способ по п. 21, отличающийся тем, что частичный поток бокового газового потока нагрет, преимущественно экструзионной пластиной с экструзиоными отверстиями и/или нагревательным элементом в вентиляторе.
30. Способ по п. 1, отличающийся тем, что целлюлозные формованные тела выбраны из целлюлозных элементарных волокон, целлюлозных штапельных волокон, целлюлозных нетканых тел или целлюлозных пленок.
31. Способ по любому из пп. 1-30 отличающийся тем, что из экструдированного раствора выделяются один или несколько обусловливающих растворение целлюлозы компонентов, преимущественно подведенным сбоку газовым потоком.
32. Способ по п. 31, отличающийся тем, что выделенные подведенным сбоку газовым потоком компоненты из прядильного поля выносятся в сторону стока.
33. Способ по п. 32, отличающийся тем, что вынесенные из прядильного поля в сторону стока компоненты являются кристаллизующимися.